(57)【要約】本発明は以下の式（Ｉ）で表される材料に関する。さらに、本発明はルミネッセンス材料、異なる用途およびデバイスに関する。（Ｍ'）８（Ｍ''Ｍ'''）６Ｏ２４（Ｘ，Ｘ'）２：Ｍ''''          式（Ｉ）
2019518094.tif 000002
【特許請求の範囲】
【請求項１】
下記式（Ｉ）で表される材料：
（Ｍ'）８（Ｍ''Ｍ'''）６Ｏ２４（Ｘ，Ｘ'）２：Ｍ''''          式（Ｉ）
式中、Ｍ'は、元素のＩＵＰＡＣ周期表の第１族から選択されるアルカリ金属の単原子陽イオン、またはそのような陽イオンの任意の組み合わせを表し；
Ｍ''は、元素のＩＵＰＡＣ周期表の第１３族から選択される元素の３価の単原子陽イオン、または元素のＩＵＰＡＣ周期表の第３〜１２族のいずれかから選択される遷移元素の３価の単原子陽イオン、またはそのような陽イオンの任意の組み合わせを表し；
Ｍ'''は、元素のＩＵＰＡＣ周期表の第１４族から選択される元素の単原子陽イオン、または元素のＩＵＰＡＣ周期表の第１３族および第１５族のいずれかから選択される元素の単原子陽イオン、またはＺｎの単原子陽イオン、またはそのような陽イオンの任意の組み合わせを表し；
Ｘは、元素のＩＵＰＡＣ周期表の第１７族から選択される元素の陰イオン、またはそのような陰イオンの任意の組合せを表し、またはＸは存在しない；
Ｘ'は、元素のＩＵＰＡＣ周期表の第１６族から選択される元素の陰イオン、またはそのような陰イオンの任意の組み合わせを表し、またはＸ'は存在しない；そして
Ｍ''''は、元素のＩＵＰＡＣ周期表の遷移金属から選択される元素のドーパント陽イオン、またはそのような陽イオンの任意の組み合わせを表し；
但し、ＸおよびＸ'の少なくとも１つが存在することを条件とする。
【請求項２】
Ｍ'は、元素のＩＵＰＡＣ周期表の第１族から選択されるアルカリ金属の単原子陽イオン、またはそのような陽イオンの任意の組み合わせを表し、但し、Ｍ'はＮａ単独の単原子陽イオンを表さないことを条件とする、請求項１に記載の材料。
【請求項３】
Ｍ'は、元素のＩＵＰＡＣ周期表の第１族から選択される異なるアルカリ金属の少なくとも２つの単原子陽イオンの組み合わせを表す、請求項１〜２のいずれか１項に記載の材料。
【請求項４】
Ｍ'は、Ｌｉ、Ｎａ、ＫおよびＲｂからなる群から選択される異なるアルカリ金属の少なくとも２つの単原子陽イオンの組み合わせを表す、請求項１〜３のいずれか１項に記載の材料。
【請求項５】
Ｍ'は、Ｌｉ、ＫおよびＲｂからなる群から選択されるアルカリ金属の単原子陽イオン、またはそのような陽イオンの任意の組み合わせを表す、請求項１〜４のいずれか１項に記載の材料。
【請求項６】
Ｍ'は、Ｎａの単原子陽イオンと、Ｌｉの単原子陽イオン、Ｋの単原子陽イオンおよび／またはＲｂの単原子陽イオンとの組み合わせを表す、請求項１〜５のいずれか１項に記載の材料。
【請求項７】
Ｍ''は、ＡｌおよびＧａからなる群から選択される金属の３価の単原子陽イオン、またはそのような陽イオンの組合せを表す、請求項１〜６のいずれか１項に記載の材料。
【請求項８】
Ｍ''は、Ｂの３価の単原子陽イオンを表す、請求項１〜６のいずれか１項に記載の材料。
【請求項９】
Ｍ'''は、ＳｉおよびＧｅからなる群から選択される元素の単原子陽イオン、またはそのような陽イオンの組み合わせを表す、請求項１〜８のいずれか１項に記載の材料。
【請求項１０】
Ｍ'''は、Ａｌ、Ｇａ、Ｎ、ＰおよびＡｓからなる群から選択される元素の単原子陽イオン、またはそのような陽イオンの任意の組み合わせを表す、請求項１〜８のいずれか１項に記載の材料。
【請求項１１】
Ｘは、Ｆ、Ｃｌ、ＢｒおよびＩからなる群から選択される元素の陰イオン、またはそのような陰イオンの任意の組み合わせを表す、請求項１〜１０のいずれか１項に記載の材料。
【請求項１２】
Ｘ'は、Ｏ、Ｓ、ＳｅおよびＴｅからなる群から選択される元素の陰イオン、またはそのような陰イオンの任意の組み合わせを表す、請求項１〜１１のいずれか１項に記載の材料。
【請求項１３】
Ｍ''''は、Ｔｉ、Ｖ、Ｃｒ、Ｍｎ、Ｆｅ、Ｃｏ、Ｎｉ、ＣｕおよびＺｎからなる群から選択される元素の陽イオン、またはそのような陽イオンの任意の組み合わせを表す、請求項１〜１２のいずれか１項に記載の材料。
【請求項１４】
材料は、（Ｌｉ，Ｎａ）８（Ａｌ，Ｓｉ）６Ｏ２４（Ｃｌ，Ｓ）２：Ｔｉ、（Ｎａ，Ｋ）８（Ａｌ，Ｓｉ）６Ｏ２４（Ｃｌ，Ｓ）２：Ｔｉ、および（Ｎａ，Ｒｂ）８（Ａｌ，Ｓｉ）６Ｏ２４（Ｃｌ，Ｓ）２：Ｔｉからなる群から選択される、請求項１〜１３のいずれか１項に記載の材料。
【請求項１５】
ルミネッセンス材料であって、該材料が請求項１〜１４のいずれか１項に定義される材料であることを特徴とする、ルミネッセンス材料。
【請求項１６】
ルミネッセンス材料が白色発光材料である、請求項１５に記載のルミネッセンス材料。
【請求項１７】
ルミネッセンス材料が、少なくとも５０時間、または少なくとも５５時間、または少なくとも６０時間、または少なくとも６５時間、持続するように構成される、請求項１５〜１６のいずれか１項に記載のルミネッセンス材料。
【請求項１８】
請求項１〜１４または請求項１５〜１７のいずれか１項に定義される材料を含むことを特徴とする、デバイス。
【請求項１９】
デバイスが照明装置である、請求項１８に記載のデバイス。
【請求項２０】
デバイスが発光デバイス、ディスプレイ素子または蛍光チューブである、請求項１８に記載のデバイス。
【請求項２１】
請求項１〜１４または請求項１５〜１７のいずれか１項に定義される材料のセキュリティデバイスにおける使用。
【請求項２２】
請求項１〜１４または請求項１５〜１７のいずれか１項に定義される材料の画像化または診断における使用。
【請求項２３】
診断における使用のための請求項１〜１４または請求項１５〜１７のいずれか１項に定義される材料。
【発明の詳細な説明】
【技術分野】
【０００１】
本発明は、材料、ルミネッセンス材料、デバイスおよびその材料の用途に関する。
【背景技術】
【０００２】
発光素子に基づく様々な発光成分およびデバイスがあり、発光素子によって放出される光の色または波長は、１つ以上の他の色または波長に変換されなければならない。典型的な例は白色ＬＥＤであり、例えば、スペクトルの紫外、青色または緑色部分における初期波長範囲は、いくつかの波長範囲を含む白色光に変換される。例えば、照明に適用される場合には、白色光が使用される。波長変換が使用されるルミネッセンス成分およびデバイスの他の典型的な例は、蛍光ランプのみならず、数字および図式情報を提示するための様々なディスプレイ、バックライトユニットである。
【０００３】
波長変換は、典型的には、発光素子によって放出される第１の波長範囲の光を受け取り吸収し、１つ以上の他の波長範囲で吸収されたエネルギーを放出するルミネッセンス材料によって行われる。
【０００４】
当技術分野で知られているこの目的のために、しばしば「蛍光体」と呼ばれる様々な異なるルミネッセンス材料が存在する。しかしながら、最も長く放出する残光材料は、希土類元素（ランタニド）または他の重金属元素のいずれかを含む。そのような長く明るく放出する商業的に使用される材料の例は、例えば、Ｓｒ２ＭｇＳｉ２Ｏ７：Ｅｕ，Ｄｙ（青色）、ＣａＡｌ２Ｏ４，Ｅｕ，Ｎｄ（青色）、Ｓｒ４Ａｌ１４Ｏ２５：Ｅｕ，Ｄｙ（青色／緑色）、ＳｒＡｌ２Ｏ４：Ｅｕ，Ｄｙ（緑色）およびＹ２Ｏ２Ｓ：Ｅｕ，Ｍｇ，Ｔｉ（赤色）である。報告されている最も長い持続性は近赤外（ＮＩＲ）においてであり、Ｚｎ３Ｇａ２Ｇｅ２Ｏ１０：Ｃｒでそれが観察されている（不可視放出、３６０時間持続）。また、先行技術においても、例えば、最も長い残光を有するＣｄＳｉＯ３：Ｄｙ、Ｙ２Ｏ２Ｓ：Ｔｉ、ＣａＳｎＯ３：ＴｂおよびＣａ２ＭｇＳｉ２Ｏ７：Ｄｙの幾つかの白光残光材料が認識されている。
【０００５】
したがって、最良の性能を有する材料はすべて、希土類金属および／または他の重金属元素を含有する。ＢｉやＧｅなどの元素だけでなく希土類金属も使用する必要性のために、これらの材料の製造コストが上昇する。さらに、Ｃｄのような重金属元素は、共通して、環境またはヒトのいずれのためにも健康であるとは考えられていない。したがって、本発明者らは、いずれの希土類金属または他の重金属イオンを含まず長い残光を提供する新しい材料の必要性を認識した。
【発明の概要】
【発明が解決しようとする課題】
【０００６】
本発明の目的は、新しいタイプの材料およびその用途を提供することである。 さらに、本発明の目的は、ルミネッセンス材料およびその用途を提供することである。さらに、本発明の目的は、デバイスを提供することである。
【課題を解決するための手段】
【０００７】
本発明による材料は、請求項１または請求項２３に提示されるものによって特徴付けられる。
本発明によるルミネッセンス材料は、請求項１５または請求項２３に提示されるものによって特徴付けられる。
本発明によるデバイスは、請求項１８に提示されるものによって特徴付けられる。
本発明による材料の用途は、請求項２１または請求項２２に提示されるものによって特徴付けられる。
【図面の簡単な説明】
【０００８】
本発明のさらなる理解を提供し、そして、本明細書の一部を構成するために含まれる添付の図面は、本発明のいくつかの実施形態を説明し、本明細書の記載とともに本発明の原理を説明する助けとなる。図面には以下の図がある。
【図１】図１は、実施例４の試験結果を開示する。
【図２】図２は、実施例４の試験結果を開示する。
【発明を実施するための形態】
【０００９】
本発明は、以下の式（Ｉ）で表される材料に関する：
（Ｍ'）８（Ｍ''Ｍ'''）６Ｏ２４（Ｘ，Ｘ'）２：Ｍ''''       式（Ｉ）
式中、Ｍ'は、元素のＩＵＰＡＣ周期表の第１族から選択されるアルカリ金属の単原子陽イオン、またはそのような陽イオンの任意の組み合わせを表し；
Ｍ''は、元素のＩＵＰＡＣ周期表の第１３族から選択される元素の３価の単原子陽イオン、または元素のＩＵＰＡＣ周期表の第３〜１２族のいずれかから選択される遷移元素の３価の単原子陽イオンを表すか、またはそのような陽イオンの任意の組み合わせを表し；
Ｍ'''は、元素のＩＵＰＡＣ周期表の第１４族から選択される元素の単原子陽イオン、または元素のＩＵＰＡＣ周期表の第１３族および第１５族のいずれかから選択される元素の単原子陽イオン、またはＺｎの単原子陽イオンを表すか、またはそのような陽イオンの任意の組み合わせを表し；
Ｘは、元素のＩＵＰＡＣ周期表の第１７族から選択される元素の陰イオン、またはそのような陰イオンの任意の組合せを表し、またはＸは存在しない；
Ｘ'は、元素のＩＵＰＡＣ周期表の第１６族から選択される元素の陰イオン、またはそのような陰イオンの任意の組み合わせを表し、またはＸ'は存在しない；そして
Ｍ''''は、元素のＩＵＰＡＣ周期表の遷移金属から選択されるドーパント陽イオンを表し、またはそのような陽イオンの任意の組み合わせを表し；
但し、ＸおよびＸ'の少なくとも１つは存在することを条件とする。
【００１０】
一つの実施形態では、Ｍ'は、Ｎａ、Ｌｉ、ＫおよびＲｂからなる群から選択されるアルカリ金属の単原子陽イオン、またはそのような陽イオンの任意の組み合わせを表す。一つの実施形態では、Ｍ'は、Ｌｉ、ＫおよびＲｂからなる群から選択されるアルカリ金属の単原子陽イオン、またはそのような陽イオンの任意の組み合わせを表す。
【００１１】
一つの実施形態では、Ｍ'は、元素のＩＵＰＡＣ周期表の第１族から選択されるアルカリ金属の単原子陽イオン、またはそのような陽イオンの任意の組合せを表し；但し、Ｍ'はＮａ単独の単原子陽イオンを表すものではない。一つの実施形態では、Ｍ'は、Ｎａ単独の単原子陽イオンを表すものではない。
【００１２】
本材料は合成材料である。すなわち、本材料は合成的に調製される。本発明は、下記式（Ｉ）で表される合成材料に関する。
（Ｍ'）８（Ｍ''Ｍ'''）６Ｏ２４（Ｘ，Ｘ'）２：Ｍ''''          式（Ｉ）
式中、Ｍ'は、元素のＩＵＰＡＣ周期表の第１族から選択されるアルカリ金属の単原子陽イオン、またはそのような陽イオンの任意の組み合わせを表し；
Ｍ''は、元素のＩＵＰＡＣ周期表の第１３族から選択される元素の３価の単原子陽イオン、または元素のＩＵＰＡＣ周期表の第３〜１２族のいずれかから選択される遷移元素の３価の単原子陽イオン、またはそのような陽イオンの任意の組み合わせを表し；
Ｍ'''は、元素のＩＵＰＡＣ周期表の第１４族から選択される元素の単原子陽イオン、または元素のＩＵＰＡＣ周期表の第１３族および第１５族のいずれかから選択される元素の単原子陽イオン、またはＺｎの単原子陽イオン、またはそのような陽イオンの任意の組み合わせを表し；
Ｘは、元素のＩＵＰＡＣ周期表の第１７族から選択される元素の陰イオン、またはそのような陰イオンの任意の組合せを表し、またはＸは存在しない；
Ｘ'は、元素のＩＵＰＡＣ周期表の第１６族から選択される元素の陰イオン、またはそのような陰イオンの任意の組み合わせを表し、またはＸ'は存在しない；そして
Ｍ''''は、元素のＩＵＰＡＣ周期表の遷移金属から選択される元素のドーパント陽イオン、またはそのような陽イオンの任意の組み合わせを表し；
但し、ＸおよびＸ'の少なくとも１つが存在することを条件とする。
【００１３】
ＸおよびＸ'の少なくとも１つが存在することを条件とするとの但し書きは、他に記載のない限り、本明細書においては、ＸまたはＸ'のいずれかが存在し、またはＸとＸ'の両方が存在するように理解されるべきである。
【００１４】
本明細書において、他に記載のない限り、「単原子イオン」という表現は、単一の原子からなるイオンとして理解されるべきである。イオンが１つより多い原子を含む場合には、たとえそれらの原子が同じ元素のものであっても、多原子イオンとして理解されるべきである。したがって、本明細書では、他に記載のない限り、「単原子陽イオン」という表現は、単一の原子からなる陽イオンとして理解されるべきである。
【００１５】
様々なソーダライト材料であるハックマナイトは、Ｎａ８Ａｌ６Ｓｉ６Ｏ２４（Ｃｌ，Ｓ）２の化学式を有する天然鉱物である。本発明者らは、驚くべきことに、長い放出残光を示す合成ハックマナイト系材料を調製できることを見出した。本発明者らは、驚くべきことに、合成材料は、例えば、紫外線放射や太陽光にさらされる結果として、長い白色残光を示すという技術的効果を有することを見出した。一つの実施形態では、本明細書に記載される１つ以上の実施形態による材料の放出の波長は、３７０〜７３０ｎｍである。一つの実施形態では、本明細書に記載される１つ以上の実施形態による材料の放出のピークは、約５１５ｎｍにおいてである。
【００１６】
本明細書において、他に記載のない限り、「残光」、「持続的ルミネッセンス」、「燐光」またはいずれかの対応表現は、紫外線もしくは可視光またはより高いエネルギー放射で励起された後に、暗闇の中で輝いている材料に見られる現象を指すとして理解されるべきである。  
【００１７】
一つ実施形態では、Ｍ'は、元素のＩＵＰＡＣ周期表の第１族から選択される異なるアルカリ金属の少なくとも２つの単原子陽イオンの組み合わせを表す。
【００１８】
一つの実施形態では、Ｍ'は、元素のＩＵＰＡＣ周期表の第１族から選択された異なるアルカリ金属の少なくとも２つの単原子陽イオンの組み合わせを表し、そして、その組み合わせは、最大で６６モル％（ｍｏｌ％）のＮａの単原子陽イオンを含む。一つの実施形態では、Ｍ'は、元素のＩＵＰＡＣ周期表の第１族から選択される異なるアルカリ金属の少なくとも２つの単原子陽イオンの組み合わせを表し、そして、その組み合わせは、最大で５０ｍｏｌ％のＮａの単原子陽イオンを含む。一つの実施形態では、Ｍ'は、元素のＩＵＰＡＣ周期表の第１族から選択される異なるアルカリ金属の少なくとも２つの単原子陽イオンの組み合わせを表し、そして、その組み合わせは、最大で４０ｍｏｌ％のＮａの単原子陽イオン、または最大で３０ｍｏｌ％のＮａの単原子陽イオン、または最大で２０ｍｏｌ％のＮａの単原子陽イオンを含む。
【００１９】
一つの実施形態では、Ｍ'は、元素のＩＵＰＡＣ周期表の第１族から選択される異なるアルカリ金属の少なくとも２つの単原子陽イオンの組み合わせを表し、この組み合わせは、０〜９８ｍｏｌ％のＮａの単原子陽イオンを含む。一つの実施形態では、Ｍ'は、元素のＩＵＰＡＣ周期表の第１族から選択される異なるアルカリ金属の少なくとも２つの単原子陽イオンの組み合わせを表し、この組み合わせは、０〜１００ｍｏｌ％のＫの単原子陽イオンを含む。一つの実施形態では、Ｍ'は、元素のＩＵＰＡＣ周期表の第１族から選択される異なるアルカリ金属の少なくとも２つの単原子陽イオンの組み合わせを表し、この組み合わせは、０〜１００ｍｏｌ％のＲｂの単原子陽イオンを含む。一つの実施形態では、Ｍ'は、元素のＩＵＰＡＣ周期表の第１族から選択される異なるアルカリ金属の少なくとも２つの単原子陽イオンの組み合わせを表し、この組み合わせは、０〜１００ｍｏｌ％のＬｉの単原子陽イオンを含む。
【００２０】
一つの実施形態では、Ｍ'は、Ｌｉ、Ｎａ、ＫおよびＲｂからなる群から選択される異なるアルカリ金属の少なくとも２つの単原子陽イオンの組み合わせを表す。一つの実施形態では、Ｍ'は、Ｌｉ、Ｎａ、ＫおよびＲｂからなる群から選択される異なるアルカリ金属の２つの単原子陽イオンの組み合わせを表す。一つの実施形態では、Ｍ'は、Ｌｉ、Ｎａ、ＫおよびＲｂからなる群から選択される異なるアルカリ金属の３つの単原子陽イオンの組み合わせを表す。一つの実施形態では、Ｍ'は、Ｌｉ、Ｎａ、ＫおよびＲｂの単原子陽イオンの組み合わせを表す。
【００２１】
一つの実施形態では、Ｍ'は、Ｎａの単原子陽イオンと、Ｌｉの単原子陽イオン、Ｋの単原子陽イオンおよび／またはＲｂの単原子陽イオンとの組み合わせを表す。一つの実施形態では、Ｍ'は、Ｎａの単原子陽イオンと、Ｋの単原子陽イオンまたはＲｂの単原子陽イオンとの組み合わせを表す。一つの実施形態では、Ｍ'は、Ｎａの単原子陽イチオンと、Ｋの単原子陽イオンおよびＲｂの単原子陽イオンとの組み合わせを表す。
【００２２】
一つの実施形態では、Ｍ'は、Ｎａの単原子陽イオンとＫの単原子陽イオンとの組み合わせ；またはＮａの単原子陽イオンとＲｂの単原子陽イオンとの組み合わせ；またはＫの単原子陽イオンとＲｂの単原子陽イオンとの組み合わせ；またはＮａの単原子陽イチオン、Ｋの単原子陽イチオンおよびＲｂの単原子陽イオンの組み合わせ；またはＫの単原子陽イチオンとＲｂの単原子陽イオンとの組み合わせを表す。
【００２３】
一つの実施形態では、Ｍ'は、Ｌｉの単原子陽イオンとＮａの単原子陽イオンとの組み合わせ；またはＬｉの単原子陽イオンとＫの単原子陽イオンとの組み合わせ；またはＬｉの単原子陽イオンとＲｂの単原子陽イオンとの組み合わせ；またはＬｉの単原子陽イオン、Ｋの単原子陽イオンおよびＲｂの単原子陽イオンの組み合わせ；またはＬｉの単原子陽イオン、Ｎａの単原子陽イオン、Ｋの単原子陽イオンおよびＲｂの単原子陽イオンの組み合わせを表す。
【００２４】
一つの実施形態では、Ｍ'はＬｉの単原子陽イオンを表す。一つの実施形態では、Ｍ'はＫの単原子陽イオンを表す。一つの実施形態では、Ｍ'はＲｂの単原子陽イオンを表す。
【００２５】
本発明者らは、驚くべきことに、元素のＩＵＰＡＣ周期表の第１族から選択される異なるアルカリ金属の少なくとも２つの単原子陽イオンの組み合わせを制御することにより、材料の効果を調節して、色を変化しおよび／または残光を示すことができることを見出した。
【００２６】
一つの実施形態では、Ｍ''は、ＡｌおよびＧａからなる群から選択される金属の３価の単原子陽イオン、またはそのような陽イオンの組合せを表す。
【００２７】
一つの実施形態では、Ｍ''は、Ｂの３価の単原子陽イオンを表す。
【００２８】
一つの実施形態では、Ｍ''は、Ｃｒ、Ｍｎ、Ｆｅ、Ｃｏ、ＮｉおよびＺｎからなる群から選択される元素の３価の単原子陽イオン、またはそのような陽イオンの任意の組み合わせかを表す。
【００２９】
一つの実施形態では、Ｍ'''は、Ｓｉ、Ｇｅ、Ａｌ、Ｇａ、Ｎ、ＰおよびＡｓからなる群から選択される元素の単原子陽イオン、またはそのような陽イオンの任意の組み合わせを表す。
【００３０】
一つの実施形態では、Ｍ'''は、ＳｉおよびＧｅからなる群から選択される元素の単原子陽イオン、またはそのような陽イオンの組み合わせを表す。
【００３１】
一つの実施形態では、Ｍ'''は、Ａｌ、Ｇａ、Ｎ、ＰおよびＡｓからなる群から選択される元素の単原子陽イオン、またはそのような陽イオンの任意の組み合わせを表す。
【００３２】
一つの実施形態では、Ｍ'''は、ＡｌおよびＧａからなる群から選択される元素の単原子陽イオン、またはそのような陽イオンの組み合わせを表す。
【００３３】
一つの実施形態では、Ｍ'''は、Ｎ、ＰおよびＡｓからなる群から選択される元素の単原子陽イオン、またはそのような陽イオンの任意の組み合わせを表す。
【００３４】
一つの実施形態では、Ｍ'''はＺｎの単原子陽イオンを表す。
【００３５】
一つの実施形態では、Ｘは、Ｆ、Ｃｌ、Ｂｒ、ＩおよびＡｔからなる群から選択される元素の陰イオン、またはそのような陰イオンの任意の組み合わせを表す。一つの実施形態では、Ｘは、Ｆ、Ｃｌ、ＢｒおよびＩからなる群から選択される元素の陰イオン、またはそのような陰イオンの任意の組み合わせを表す。一つの実施形態では、Ｘは存在しない。
【００３６】
一つの実施形態では、Ｘ'は、Ｏ、Ｓ、ＳｅおよびＴｅからなる群から選択される元素の陰イオン、またはそのような陰イオンの任意の組み合わせを表す。一つの実施形態では、Ｘ'はＳの陰イオンを表す。一つの実施形態では、Ｘ'は存在しない。
【００３７】
一つの実施形態では、本材料は少なくとも１つの遷移金属イオンでドープされる。一つの実施形態では、本材料は式（Ｉ）によって表され、式中、Ｍ''''は、元素のＩＵＰＡＣ周期表の遷移金属から選択される元素の陽イオン、またはそのような陽イオンの任意の組合せを表す。一つの実施形態では、Ｍ''''は、Ｔｉ、Ｖ、Ｃｒ、Ｍｎ、Ｆｅ、Ｃｏ、Ｎｉ、ＣｕおよびＺｎからなる群から選択される元素の陽イオン、またはそのような陽イオンの任意の組み合わせを表す。一つの実施形態では、Ｍ''''はＴｉの陽イオンを表す。
【００３８】
一つの実施形態では、式（Ｉ）で表される本材料は、本材料の全量に対して０．００１〜１０ｍｏｌ％、または０．００１〜５ｍｏｌ％、または０．１〜５ｍｏｌ％の量でＭ''''を含む。
【００３９】
一つの実施形態では、本材料は、
（ＬｉｘＮａ１−ｘ−ｙ−ｚＫｙＲｂｚ）８（Ａｌ，Ｇａ）６Ｓｉ６Ｏ２４（Ｃｌ，Ｓ）２：Ｔｉ、
（ＬｉｘＮａ１−ｘ−ｙ−ｚＫｙＲｂｚ）８（Ａｌ，Ｃｒ）６Ｓｉ６Ｏ２４（Ｃｌ，Ｓ）２：Ｔｉ、
（ＬｉｘＮａ１−ｘ−ｙ−ｚＫｙＲｂｚ）８（Ａｌ，Ｍｎ）６Ｓｉ６Ｏ２４（Ｃｌ，Ｓ）２：Ｔｉ、
（ＬｉｘＮａ１−ｘ−ｙ−ｚＫｙＲｂｚ）８（Ａｌ，Ｆｅ）６Ｓｉ６Ｏ２４（Ｃｌ，Ｓ）２：Ｔｉ、
（ＬｉｘＮａ１−ｘ−ｙ−ｚＫｙＲｂｚ）８（Ａｌ，Ｃｏ）６Ｓｉ６Ｏ２４（Ｃｌ，Ｓ）２：Ｔｉ、
（ＬｉｘＮａ１−ｘ−ｙ−ｚＫｙＲｂｚ）８（Ａｌ，Ｎｉ）６Ｓｉ６Ｏ２４（Ｃｌ，Ｓ）２：Ｔｉ、
（ＬｉｘＮａ１−ｘ−ｙ−ｚＫｙＲｂｚ）８（Ａｌ，Ｃｕ）６Ｓｉ６Ｏ２４（Ｃｌ，Ｓ）２：Ｔｉ、  
（ＬｉｘＮａ１−ｘ−ｙ−ｚＫｙＲｂｚ）８（Ａｌ，Ｂ）６Ｓｉ６Ｏ２４（Ｃｌ，Ｓ）２：Ｔｉ、
（ＬｉｘＮａ１−ｘ−ｙ−ｚＫｙＲｂｚ）８Ｍｎ６Ｓｉ６Ｏ２４（Ｃｌ，Ｓ）２：Ｔｉ、
（ＬｉｘＮａ１−ｘ−ｙ−ｚＫｙＲｂｚ）８Ｃｒ６Ｓｉ６Ｏ２４（Ｃｌ，Ｓ）２：Ｔｉ、
（ＬｉｘＮａ１−ｘ−ｙ−ｚＫｙＲｂｚ）８Ｆｅ６Ｓｉ６Ｏ２４（Ｃｌ，Ｓ）２：Ｔｉ、
（ＬｉｘＮａ１−ｘ−ｙ−ｚＫｙＲｂｚ）８Ｃｏ６Ｓｉ６Ｏ２４（Ｃｌ，Ｓ）２：Ｔｉ、
（ＬｉｘＮａ１−ｘ−ｙ−ｚＫｙＲｂｚ）８Ｎｉ６Ｓｉ６Ｏ２４（Ｃｌ，Ｓ）２：Ｔｉ、
（ＬｉｘＮａ１−ｘ−ｙ−ｚＫｙＲｂｚ）８Ｃｕ６Ｓｉ６Ｏ２４（Ｃｌ，Ｓ）２：Ｔｉ、
（ＬｉｘＮａ１−ｘ−ｙ−ｚＫｙＲｂｚ）８Ｂ６Ｓｉ６Ｏ２４（Ｃｌ，Ｓ）２：Ｔｉ、
（ＬｉｘＮａ１−ｘ−ｙ−ｚＫｙＲｂｚ）８Ｇａ６Ｓｉ６Ｏ２４（Ｃｌ，Ｓ）２：Ｔｉ、
（ＬｉｘＮａ１−ｘ−ｙ−ｚＫｙＲｂｚ）８Ａｌ６（Ｓｉ，Ｚｎ）６Ｏ２４（Ｃｌ，Ｓ）２：Ｔｉ、
（ＬｉｘＮａ１−ｘ−ｙ−ｚＫｙＲｂｚ）８Ａｌ６（Ｓｉ，Ｇｅ）６Ｏ２４（Ｃｌ，Ｓ）２：Ｔｉ、
（ＬｉｘＮａ１−ｘ−ｙ−ｚＫｙＲｂｚ）８Ａｌ６Ｚｎ６Ｏ２４（Ｃｌ，Ｓ）２：Ｔｉ、
（ＬｉｘＮａ１−ｘ−ｙ−ｚＫｙＲｂｚ）８Ａｌ６Ｇｅ６Ｏ２４（Ｃｌ，Ｓ）２：Ｔｉ、
（ＬｉｘＮａ１−ｘ−ｙ−ｚＫｙＲｂｚ）８Ａｌ６（Ｇａ，Ｓｉ，Ｎ）６Ｏ２４（Ｃｌ，Ｓ）２：Ｔｉ、
（ＬｉｘＮａ１−ｘ−ｙ−ｚＫｙＲｂｚ）８Ａｌ６（Ｇａ，Ｓｉ，Ａｓ）６Ｏ２４（Ｃｌ，Ｓ）２：Ｔｉ、
（ＬｉｘＮａ１−ｘ−ｙ−ｚＫｙＲｂｚ）８Ａｌ６（Ｇａ，Ｎ）６Ｏ２４（Ｃｌ，Ｓ）２：Ｔｉ、
（ＬｉｘＮａ１−ｘ−ｙ−ｚＫｙＲｂｚ）８Ａｌ６（Ｇａ，Ａｓ）６Ｏ２４（Ｃｌ，Ｓ）２：Ｔｉ、
（ＬｉｘＮａ１−ｘ−ｙ−ｚＫｙＲｂｚ）８（Ａｌ，Ｇａ）６Ｇｅ６Ｏ２４（Ｃｌ，Ｓ）２：Ｔｉ、
（ＬｉｘＮａ１−ｘ−ｙ−ｚＫｙＲｂｚ）８（Ａｌ，Ｃｒ）６Ｇｅ６Ｏ２４（Ｃｌ，Ｓ）２：Ｔｉ、
（ＬｉｘＮａ１−ｘ−ｙ−ｚＫｙＲｂｚ）８（Ａｌ，Ｍｎ）６Ｇｅ６Ｏ２４（Ｃｌ，Ｓ）２：Ｔｉ、
（ＬｉｘＮａ１−ｘ−ｙ−ｚＫｙＲｂｚ）８（Ａｌ，Ｆｅ）６Ｇｅ６Ｏ２４（Ｃｌ，Ｓ）２：Ｔｉ、
（ＬｉｘＮａ１−ｘ−ｙ−ｚＫｙＲｂｚ）８（Ａｌ，Ｃｏ）６Ｇｅ６Ｏ２４（Ｃｌ，Ｓ）２：Ｔｉ、
（ＬｉｘＮａ１−ｘ−ｙ−ｚＫｙＲｂｚ）８（Ａｌ，Ｎｉ）６Ｇｅ６Ｏ２４（Ｃｌ，Ｓ）２：Ｔｉ、
（ＬｉｘＮａ１−ｘ−ｙ−ｚＫｙＲｂｚ）８（Ａｌ，Ｃｕ）６Ｇｅ６Ｏ２４（Ｃｌ，Ｓ）２：Ｔｉ、
（ＬｉｘＮａ１−ｘ−ｙ−ｚＫｙＲｂｚ）８（Ａｌ，Ｂ）６Ｇｅ６Ｏ２４（Ｃｌ，Ｓ）２：Ｔｉ、
（ＬｉｘＮａ１−ｘ−ｙ−ｚＫｙＲｂｚ）８Ｍｎ６Ｇｅ６Ｏ２４（Ｃｌ，Ｓ）２：Ｔｉ、
（ＬｉｘＮａ１−ｘ−ｙ−ｚＫｙＲｂｚ）８Ｃｒ６Ｇｅ６Ｏ２４（Ｃｌ，Ｓ）２：Ｔｉ、
（ＬｉｘＮａ１−ｘ−ｙ−ｚＫｙＲｂｚ）８Ｆｅ６Ｇｅ６Ｏ２４（Ｃｌ，Ｓ）２：Ｔｉ、
（ＬｉｘＮａ１−ｘ−ｙ−ｚＫｙＲｂｚ）８Ｃｏ６Ｇｅ６Ｏ２４（Ｃｌ，Ｓ）２：Ｔｉ、
（ＬｉｘＮａ１−ｘ−ｙ−ｚＫｙＲｂｚ）８Ｎｉ６Ｇｅ６Ｏ２４（Ｃｌ，Ｓ）２：Ｔｉ、
（ＬｉｘＮａ１−ｘ−ｙ−ｚＫｙＲｂｚ）８Ｃｕ６Ｇｅ６Ｏ２４（Ｃｌ，Ｓ）２：Ｔｉ、
（ＬｉｘＮａ１−ｘ−ｙ−ｚＫｙＲｂｚ）８Ｂ６Ｇｅ６Ｏ２４（Ｃｌ，Ｓ）２：Ｔｉ、および（ＬｉｘＮａ１−ｘ−ｙ−ｚＫｙＲｂｚ）８Ｇａ６Ｇｅ６Ｏ２４（Ｃｌ，Ｓ）２：Ｔｉからなる群から選択される。ここで、ｘ＋ｙ＋ｚ≦１であり、そして、ｘ≧０、ｙ≧０およびｚ≧０である。
【００４０】
一つの実施形態では、本材料は、（Ｌｉ，Ｎａ）８（Ａｌ，Ｓｉ）６Ｏ２４（Ｃｌ，Ｓ）２：Ｔｉ、（Ｎａ，Ｋ）８（Ａｌ，Ｓｉ）６Ｏ２４（Ｃｌ，Ｓ）２：Ｔｉ、および（Ｎａ，Ｒｂ）８（Ａｌ，Ｓｉ）６Ｏ２４（Ｃｌ，Ｓ）２：Ｔｉからなる群から選択される。
【００４１】
一つの実施形態では、本材料は、Norrboらによる反応(Norrbo, I.; Gluchowski, P.; Paturi, P.; Sinkkonen, J.; Lastusaari, M., Persistent Luminescence of Tenebrescent Na8Al6Si6O24(Cl,S)2: Multifunctional Optical Markers. Inorg. Chem. 2015, 54, 7717-7724)によって合成され、この文献は、ＬｉＣｌ、ＮａＣｌ、ＫＣｌおよび／またはＲｂＣｌを原料として使用するのみならず、化学量論量のゼオライトＡおよびＮａ２ＳＯ４も使用するArmstrong & Weller（Armstrong,J.A.; Weller,J.A. Structural Observation of Photochromism. Chem. Commun. 2006, 1094-1096）に基づくものである。少なくとも１つのドーパントが、ＴｉＯ２などの酸化物として添加される。本材料は、次のように調製することができる。まず、ゼオライトＡを５００℃で１時間乾燥させる。次いで、初期混合物を空気中にて８５０℃で４８時間加熱する。次いで、生成物を自由に室温まで冷却し、粉砕する。最後に、生成物を、１２％Ｈ２＋８８％Ｎ２の流動雰囲気下にて８５０℃で２時間再加熱する。調製したままの材料を水で洗浄して、過剰のＬｉＣｌ／ＮａＣｌ／ＫＣｌ／ＲｂＣｌ不純物を除去する。純度はＸ線粉末回折測定で確認することができる。
【００４２】
本発明はさらに、本明細書に記載される１つ以上の実施形態による材料であるルミネッセンス材料に関する。本発明はさらに、本明細書に記載される１つ以上の実施形態による材料を含むルミネッセンス材料に関する。
【００４３】
本発明はさらに、第１の波長の光を受け取り、それによって受け取ったエネルギーの少なくとも一部を、第１の波長より長い第２の波長の光として放出するための、本明細書に記載される１つ以上の実施形態によるルミネッセンス複合材料の使用に関する。
【００４４】
一つの実施形態では、ルミネッセンス材料は、照明デバイスによって放出された光の少なくとも一部を受け取り、それによって受け取ったエネルギーの少なくとも一部を、第１の波長よりも長い第２の波長の光として放出するように構成される。言い換えれば、放出される光は、ルミネッセンス材料によって少なくとも部分的に吸収され、それによって吸収されたエネルギーが、ルミネッセンス材料によって少なくとも部分的に放出され、ルミネッセンス複合材料によって放出される光のスペクトルは、それによって受け取られる光のスペクトルとは異なる。第２の波長が第１の波長より長いとは、ルミネッセンス材料によって放出される光のスペクトルのピーク波長が、ルミネッセンス材料によって吸収される光のスペクトルのピーク波長よりも高いことを意味する。
【００４５】
一つの実施形態では、ルミネッセンス材料は白色発光材料である。一つの実施形態では、本材料は、少なくとも５０時間、または少なくとも５５時間、または少なくとも６０時間、または少なくとも６５時間、持続するように構成される。本発明者らは、驚くべきことに、本材料が白色の長い残光を示す能力を有することを見出した。本明細書に記載される１つ以上の実施形態による材料が前述の利点をもたらす理由について本発明を特定の理論に限定することなく、ドーピング陽イオンの存在が、長期間持続することを可能にするように、本材料に影響を与えると考えるべきである。
【００４６】
本材料は、長時間にわたって残光を示す材料の性質が利用可能である異なる適用において使用することができる。本発明はさらに、本明細書に記載される１つ以上の実施形態による材料を含むデバイスに関する。一つの実施形態では、デバイスは照明装置である。一つの実施形態では、デバイスは、発光デバイス（ＬＥＤ）、ディスプレイ素子、または蛍光チューブである。一つの実施形態では、デバイスは有機発光ダイオード（ＯＬＥＤ）である。一つの実施形態では、デバイスは、アクティブマトリクス有機発光ダイオード（ＡＭＯＬＥＤ）である。一つの実施形態では、デバイスは、ヘッドライト、道路照明、家庭照明、装飾照明、窓照明、ヘッドアップディスプレイ（ＨＵＤ）である。一つの実施形態では、デバイスは、ＩｏＴ（モノのインターネット）、ＩｏＥ（すべてのインターネット）またはＩＩ（インダストリアルインターネット）適用用の表示素子である。
【００４７】
照明装置、例えば、ＬＥＤの実際の構成は、当技術分野で知られているような原理に基づくことができる。例えば、ルミネッセンス材料を形成するか、またはルミネッセンス材料を含むカプセル用材料内に封入されたＬＥＤチップの場合のように、ルミネッセンス材料は、発光素子と直接物理的に接触するように配置することができる。代替的には、それは、別個の波長変換素子、または一次発光素子からある距離のコーティングとして、またはその中に配置することができる。白色ＬＥＤの分野では、この種の波長変換材料は、通常、「遠隔蛍光体」として知られている。
【００４８】
本材料、ルミネッセンス材料、またはデバイスは、例えば、 ウオッチやクロック、終了信号化、またはおもちゃにおいて使用することができる。これらはまた、例えば、ボトルのラベルに適用することができる。本材料はまた、プラスチックボトル、ステッカー、ガラスおよび類似の製品の製造に使用される原材料に粉末として混合することもできる。本材料を含む製品は、ジュエリーとしても考えられる。本材料は、メーターの表示部分として使用することができる。
【００４９】
本発明はさらに、本明細書に記載される１つ以上の実施形態による材料のセキュリティデバイスへの使用に関する。一つの実施形態では、セキュリティデバイスは、スレッド、ホイルおよびホログラムからなる群から選択される。一つの実施形態では、セキュリティデバイスはインクである。一つの実施形態では、セキュリティデバイスは、銀行券、パスポートまたは身分証明書に使用される。本発明はさらに、本明細書に記載されル１つ以上の実施形態による材料の３Ｄ印刷における使用に関する。
【００５０】
本発明はさらに、本明細書に記載される１つ以上の実施形態による材料の画像化または診断における使用に関する。本明細書に記載される１つ以上の実施形態による材料は、ヒトまたは動物の体からのサンプルの診断に使用することができる。一つの実施形態では、サンプルは、体液および組織からなる群から選択される。一つの実施形態では、サンプルは、血液、皮膚、組織および／または細胞を含む。本発明はさらに、画像化または診断において使用するための、本明細書に記載される１つ以上の実施形態による材料に関する。本発明はさらに、生体内画像化または生体内診断において使用するための、本明細書に記載される１つ以上の実施形態による材料に関する。一つの実施形態では、画像化は医用画像化である。これは、研究対象の組織に注入する前に本材料を照射することができ、したがって、注入後にＵＶ励起を必要とする従来の材料によって引き起こされる損傷を回避できるためである。一つの実施形態では、本明細書に記載される１つ以上の実施形態による材料は、診断アッセイにおいて使用される。一つの実施形態では、本明細書に記載される１つ以上の実施形態による材料は検出技術に使用される。
【００５１】
これまでに記載した本発明の実施形態は、互いに組み合わせて使用することができる。いくつかの実施形態を組み合わせて、本発明のさらなる実施形態を形成することができる。本発明に関連する材料、デバイスまたは用途は、これまでに記載した本発明の実施形態の少なくとも１つを含むことができる。
【００５２】
本材料は、幅広い適用に使用できる追加の有用性を有する。
【００５３】
本材料は、化学的に安定であり、長い残光を提供できる追加の有用性を有する。
【００５４】
本材料は、低コスト材料であるという追加の有用性を有する。本材料は、いずれの希土類元素または他の重金属元素を含有しないため、環境にやさしいという追加の有用性を有する。
【実施例】
【００５５】
ここで、本発明の実施形態を詳細に参照し、その実施例を添付図面にて説明する。
【００５６】
以下の記載は、当業者がその開示に基づいて本発明を利用することができるように詳細に本発明のいくつかの実施形態を開示する。多くの工程が本明細書に基づいて当業者にとって明らかであるので、実施形態のすべての工程が詳細に議論されるわけではない。
【００５７】
実施例１−（Ｌｉ，Ｎａ）８Ａｌ６Ｓｉ６Ｏ２４（Ｃｌ，Ｓ）２：Ｔｉの調製
式（Ｌｉ，Ｎａ）８Ａｌ６Ｓｉ６Ｏ２４（Ｃｌ，Ｓ）２：Ｔｉで表される材料を次のようにして調製した。０．７０００ｇの乾燥した（５００℃で１時間）ゼオライトＡ、０．０６００ｇのＮａ２ＳＯ４および０．１７００ｇのＬｉＣｌ粉末を、０．００６ｇのＴｉＯ２粉末と混合した。混合物を空気中にて８５０℃で４８時間加熱した。生成物を自由に室温まで冷却し、粉砕した。最後に、生成物を８５０℃で２時間、１２％Ｈ２＋８８％Ｎ２の流動雰囲気下で再加熱した。
【００５８】
実施例２−（Ｎａ，Ｋ）８Ａｌ６Ｓｉ６Ｏ２４（Ｃｌ，Ｓ）２：Ｔｉの調製
式（Ｎａ，Ｋ）８Ａｌ６Ｓｉ６Ｏ２４（Ｃｌ，Ｓ）２：Ｔｉで表される材料を次のようにして調製した。０．７０００ｇの乾燥した（５００℃で１時間）ゼオライトＡ、０．０６００ｇのＮａ２ＳＯ４、０．１８００ｇのＮａｃｌおよび０．０６７５ｇのＫＣｌ粉末を、０．００６ｇのＴｉＯ２粉末と混合した。混合物を空気中にて８５０℃で４８時間加熱した。生成物を自由に室温まで冷却し、粉砕した。最後に、生成物を８５０℃で２時間、１２％Ｈ２＋８８％Ｎ２の流動雰囲気下で再加熱した。
【００５９】
実施例３−（Ｎａ，Ｒｂ）８Ａｌ６Ｓｉ６Ｏ２４（Ｃｌ，Ｓ）２：Ｔｉの調製
式（Ｎａ，Ｒｂ）８Ａｌ６Ｓｉ６Ｏ２４（Ｃｌ，Ｓ）２：Ｔｉで表される材料を次のようにして調製した。０．７０００ｇの乾燥した（５００℃で１時間）ゼオライトＡ、０．０６００ｇのＮａ２ＳＯ４および０．４９５７ｇのＲｂＣｌ粉末を、０．００６ｇのＴｉＯ２粉末と混合した。混合物を空気中にて８５０℃で４８時間加熱した。生成物を自由に室温まで冷却し、粉砕した。最後に、生成物を８５０℃で２時間、１２％Ｈ２＋８８％Ｎ２の流動雰囲気下で再加熱した。
【００６０】
実施例４−実施例１で調製した材料のサンプルの試験
実施例１で調製した材料のサンプルを、燐光モードでVarian Cary Eclipseルミネセンス分光計を使用して放出スペクトルおよび励起スペクトルを測定することによって試験した。励起スペクトルは、４８０ｎｍで放出をモニターしながら収集し、放出スペクトルは３１０ｎｍでの励起により得た。分光計内の励起源はＸｅランプである。標準Ｓｕｎスペクトルは、ＡＳＴＭ  Ｇ１７３−０３でのものである。結果を図１に提示し、図１は、ルミネセンスおよび残光は白色であり、紫外線および太陽光でも達成できることを示している。
【００６１】
さらに、実施例１で調製した材料のサンプルを、４Ｗの手持ち式２５４ｎｍ  ＵＶランプ（ＵＶＰ  ＵＶＧＬ−２５）を用いて、最初に３０分間照射した。次に、サンプルをVarian Cary Eclipseルミネッセンス分光計に移し、照射の停止から６５時間に達するまで、１５分毎にバイオ／化学ルミネセンスモードで残光スペクトルを測定した。このようにして得られたスペクトルを、Originプログラム（OriginLab）を用いて可視波長範囲（４００〜７００ｎｍ）にわたって積分した。積分の結果は、各時点での全ルミネッセンス強度を表す。次いで、これらをプロットして、図２を得た。かくして、図２に結果を提示し、図２は、調製された材料が６５時間にわたって残光を見せることを示している。
【００６２】
当業者には、技術の進歩により、本発明の基本的な思想が様々な方法で実施できることは明らかである。したがって、本発明およびその実施形態は、上記の実施例に限定されず、代わりに、請求の範囲内でそれらは変動することができる。
【図１】
2019518094.tif 000003
【図２】
2019518094.tif 000004
【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
下記式（Ｉ）で表される材料：
（Ｍ'）８（Ｍ''Ｍ'''）６Ｏ２４（Ｘ，Ｘ'）２：Ｍ''''    式（Ｉ）
式中、Ｍ'は、Ｌｉの単原子陽イオン、またはＫの単原子陽イオン、またはＲｂの単原子陽イオンを表し；あるいは、元素のＩＵＰＡＣ周期表の第１族から選択される異なるアルカリ金属の少なくとも２つの単原子陽イオンの組み合わせであって、０〜９８ｍｏｌ％のＮａの単原子陽イオンを含む組み合わせを表し；
Ｍ''は、元素のＩＵＰＡＣ周期表の第１３族から選択される元素の３価の単原子陽イオン、または元素のＩＵＰＡＣ周期表の第３〜１２族のいずれかから選択される遷移元素の３価の単原子陽イオン、またはそのような陽イオンの任意の組み合わせを表し；
Ｍ'''は、元素のＩＵＰＡＣ周期表の第１４族から選択される元素の単原子陽イオン、または元素のＩＵＰＡＣ周期表の第１３族および第１５族のいずれかから選択される元素の単原子陽イオン、またはＺｎの単原子陽イオン、またはそのような陽イオンの任意の組み合わせを表し；
Ｘは、元素のＩＵＰＡＣ周期表の第１７族から選択される元素の陰イオン、またはそのような陰イオンの任意の組合せを表し、またはＸは存在しない；
Ｘ'は、元素のＩＵＰＡＣ周期表の第１６族から選択される元素の陰イオン、またはそのような陰イオンの任意の組み合わせを表し、またはＸ'は存在しない；そして
Ｍ''''は、元素のＩＵＰＡＣ周期表の遷移金属から選択される元素のドーパント陽イオン、またはそのような陽イオンの任意の組み合わせを表し；
但し、ＸおよびＸ'の少なくとも１つが存在することを条件とする。
【請求項２】
Ｍ'は、Ｌｉ、Ｎａ、ＫおよびＲｂからなる群から選択される異なるアルカリ金属の少なくとも２つの単原子陽イオンの組み合わせを表す、請求項１に記載の材料。
【請求項３】
Ｍ'は、Ｌｉ、ＫおよびＲｂからなる群から選択されるアルカリ金属の単原子陽イオン、またはそのような陽イオンの任意の組み合わせを表す、請求項１〜２のいずれか１項に記載の材料。
【請求項４】
Ｍ'は、Ｎａの単原子陽イオンと、Ｌｉの単原子陽イオン、Ｋの単原子陽イオンおよび／またはＲｂの単原子陽イオンとの組み合わせを表す、請求項１〜２のいずれか１項に記載の材料。
【請求項５】
Ｍ''は、ＡｌおよびＧａからなる群から選択される金属の３価の単原子陽イオン、またはそのような陽イオンの組合せを表す、請求項１〜４のいずれか１項に記載の材料。
【請求項６】
Ｍ''は、Ｂの３価の単原子陽イオンを表す、請求項１〜４のいずれか１項に記載の材料。
【請求項７】
Ｍ'''は、ＳｉおよびＧｅからなる群から選択される元素の単原子陽イオン、またはそのような陽イオンの組み合わせを表す、請求項１〜６のいずれか１項に記載の材料。
【請求項８】
Ｍ'''は、Ａｌ、Ｇａ、Ｎ、ＰおよびＡｓからなる群から選択される元素の単原子陽イオン、またはそのような陽イオンの任意の組み合わせを表す、請求項１〜６のいずれか１項に記載の材料。
【請求項９】
Ｘは、Ｆ、Ｃｌ、ＢｒおよびＩからなる群から選択される元素の陰イオン、またはそのような陰イオンの任意の組み合わせを表す、請求項１〜８のいずれか１項に記載の材料。
【請求項１０】
Ｘ'は、Ｏ、Ｓ、ＳｅおよびＴｅからなる群から選択される元素の陰イオン、またはそのような陰イオンの任意の組み合わせを表す、請求項１〜９のいずれか１項に記載の材料。
【請求項１１】
Ｍ''''は、Ｔｉ、Ｖ、Ｃｒ、Ｍｎ、Ｆｅ、Ｃｏ、Ｎｉ、ＣｕおよびＺｎからなる群から選択される元素の陽イオン、またはそのような陽イオンの任意の組み合わせを表す、請求項１〜１０のいずれか１項に記載の材料。
【請求項１２】
材料は、（Ｌｉ，Ｎａ）８（Ａｌ，Ｓｉ）６Ｏ２４（Ｃｌ，Ｓ）２：Ｔｉ、（Ｎａ，Ｋ）８（Ａｌ，Ｓｉ）６Ｏ２４（Ｃｌ，Ｓ）２：Ｔｉ、および（Ｎａ，Ｒｂ）８（Ａｌ，Ｓｉ）６Ｏ２４（Ｃｌ，Ｓ）２：Ｔｉからなる群から選択される、請求項１〜１１のいずれか１項に記載の材料。
【請求項１３】
ルミネッセンス材料であって、該材料が請求項１〜１２のいずれか１項に定義される材料であることを特徴とする、ルミネッセンス材料。
【請求項１４】
ルミネッセンス材料が白色発光材料である、請求項１３に記載のルミネッセンス材料。
【請求項１５】
ルミネッセンス材料が、少なくとも５０時間、または少なくとも５５時間、または少なくとも６０時間、または少なくとも６５時間、持続するように構成される、請求項１３〜１４のいずれか１項に記載のルミネッセンス材料。
【請求項１６】
請求項１〜１２または請求項１３〜１５のいずれか１項に定義される材料を含むことを特徴とする、デバイス。
【請求項１７】
デバイスが照明装置である、請求項１６に記載のデバイス。
【請求項１８】
デバイスが発光デバイス、ディスプレイ素子または蛍光チューブである、請求項１６に記載のデバイス。
【請求項１９】
請求項１〜１２または請求項１３〜１５のいずれか１項に定義される材料のセキュリティデバイスにおける使用。
【請求項２０】
請求項１〜１２または請求項１３〜１５のいずれか１項に定義される材料の画像化または診断における使用。
【請求項２１】
診断における使用のための請求項１〜１２または請求項１３〜１５のいずれか１項に定義される材料。
【国際調査報告】
2019518094.tif 000005
2019518094.tif 000006
2019518094.tif 000007
2019518094.tif 000008